(57)【要約】【課題】  ２種以上の多価アルコール、特に２０℃にて固形の多価アルコールを用いて製造されるポリエステルにおいて、その製造効率や品質の観点からの向上を可能とする【解決手段】  １種または２種以上の多価カルボン酸またはそのエステル化物と１種または２種以上の多価アルコールを用いてエステル化反応またはエステル交換反応を行った後重縮合を行う共重合ポリエステルの製造方法において、２０℃にて固形の多価アルコールを加温し溶融してから、当該溶融液を反応缶に投入してエステル化、エステル交換、重縮合反応、解重合反応のうち少なくともいずれかの反応を行うことを特徴とする共重合ポリエステルの製造方法に関する。【選択図】  なし【特許請求の範囲】
【請求項１】
１種または２種以上の多価カルボン酸またはそのエステル化物と１種または２種以上の多価アルコールを用いてエステル化反応またはエステル交換反応を行った後重縮合を行う共重合ポリエステルの製造方法において、２０℃にて固形の多価アルコールを加温し溶融してから、当該溶融液を反応缶に投入してエステル化、エステル交換、重縮合反応、解重合反応のうち少なくともいずれかの反応を行うことを特徴とする共重合ポリエステルの製造方法。
【請求項２】
溶融液をエステル化反応あるいはエステル交換反応の前に投入して、エステル化反応またはエステル交換反応を行い、その後重縮合反応を行うことを特徴とする請求項１に記載の共重合ポリエステルの製造方法。
【請求項３】
２０℃にて固形の多価アルコールがネオペンチルグリコール、１，６−ヘキサンジオール、２−エチル−２−ブチル−１，３−プロパンジオール、１−メチル−１，８−オクタンジオール、１，９−ノナンジオール、ポリテトラメチレングリコールおよび１，４−シクロヘキサンジメタノールからなる群のうち少なくとも１種以上であることを特徴とする請求項１または２に記載の共重合ポリエステルの製造方法。
【請求項４】
２０℃にて固形の多価アルコールがネオペンチルグリコールであることを特徴とする請求項１〜３のいずれかに記載の共重合ポリエステルの製造方法。
【請求項５】
反応缶の温度を７０℃〜３００℃に加温した状態で溶融液を投入する請求項１〜４のいずれかに記載の共重合ポリエステルの製造方法。
【請求項６】
反応缶に溶融液を投入してから、１種または２種以上の多価カルボン酸またはそのエステル化物を投入することを特徴とする請求項１〜５のいずれかに記載の共重合ポリエステルの製造方法。
【発明の詳細な説明】
【技術分野】
【０００１】
本発明は共重合ポリエステルの製造方法に関する。さらに詳しくは２０℃において固形の多価アルコールを用いて共重合ポリエステルを製造する際に効率的に重縮合を行うことの出来るポリエステルの製造方法に関する。
【背景技術】
【０００２】
ポリエステルは多価カルボン酸と多価アルコールを用いてエステル化反応を行うかあるいはジメチルエステル等の多価カルボン酸エステル化物と多価アルコールを用いてエステル化反応を行った後、必要に応じて真空にして、重縮合反応を行うことにより製造される。その際、３種以上の多価カルボン酸（またはそのエステル化物）と多価アルコールを用いて製造されるポリエステル樹脂は共重合ポリエステルと称され、塗料用のバインダー、接着剤、各種コーティング剤等に多用されている（例えば特許文献１参照）。
【０００３】
共重合ポリエステルは複数の原料を反応缶に投入する必要があるので、その行程や製造設備は通常のレギュラーＰＥＴ（テレフタル酸／／エチレングリコール）の製造工程に比べて複雑である。特に２０℃にて固形の多価アルコールを反応缶に投入する際には、反応缶から上昇してくるグリコール等の蒸気により２０℃にて固形の多価アルコールは一部溶解したりして糊状となり投入効率が低下する問題や、最悪の場合反応缶へ通ずる仕込みラインにて固化し詰まってしまう問題をしばしば生じていた。また、特にネオペンチルグリコール等は昇華性があり、特に１００℃以上の高温にて反応缶に投入して場合、大量に昇華が起こり、前記仕込みラインの詰まりの問題に加えて、投入したネオペンチルグリコールの全てがポリエステルの反応に関与せずに、グリコール組成がずれてしまう、いわゆる品質の安定化が難しいという課題もあった。
【０００４】
例えば特許文献２には、グリコール成分が２−メチル１，３−プロパンジオール／ネオペンチルグリコールの組成のポリエステルの製造法が実施例に記載されているが、その多価アルコールの具体的な投入方法は示されていない。
【０００５】
【特許文献１】特開２００１−３１１０４２号公報
【特許文献２】特開２００４−２２５０１３号公報
【発明の開示】
【発明が解決しようとする課題】
【０００６】
本発明は特に２０℃にて固形の多価アルコールを用いて製造されるポリエステルにおいて、その製造効率や品質の観点からの向上を可能とすることをその目的とする。
【課題を解決するための手段】
【０００７】
本発明者は上記従来技術やその問題点に鑑み鋭意検討を行った結果、本発明に到達した。すなわち、本発明は以下の共重合ポリエステル樹脂の製造方法である。
【０００８】
１種または２種以上の多価カルボン酸またはそのエステル化物と１種または２種以上の多価アルコールを用いてエステル化反応またはエステル交換反応を行った後重縮合を行う共重合ポリエステルの製造方法において、２０℃にて固形の多価アルコールを加温し溶融してから、当該溶融液を反応缶に投入してエステル化、エステル交換、重縮合反応、解重合反応のうち少なくともいずれかの反応を行うことを特徴とする共重合ポリエステルの製造方法である。
【発明の効果】
【０００９】
本発明は、２０℃にて固形の多価アルコールを用いて製造される共重合ポリエステルにおいてしばしば懸念されていた投入の際の投入効率が低下する問題、仕込みラインにて固化し詰まってしまう問題、グリコール組成安定化に寄与することができる。従って本発明により当該ポリエステルの製造効率とその品質を飛躍的に高めるという効果を奏する。
【発明を実施するための最良の形態】
【００１０】
本発明は、１種または２種以上の多価カルボン酸またはそのエステル化物と１種または２種以上の多価アルコールを用いてエステル化反応またはエステル交換反応を行った後重縮合を行う共重合ポリエステルの製造方法に適用される。その際、２０℃にて固形の多価アルコールを用いて製造される共重合ポリエステルの製造方法に適用される。
【００１１】
２０℃にて固形の多価アルコールとは特に限定されないが、例えばネオペンチルグリコール、１，６−ヘキサンジオール、２−エチル−２−ブチル−１，３−プロパンジオール、１−メチル−１，８−オクタンジオール、１，９−ノナンジオール、ポリテトラメチレングリコール、１，４−シクロヘキサンジメタノール、ビスフェノールＡのエチレンオキサイド付加物、トリシクロデカングリコール類、トリメチロールプロパン、トリメチロールエタン、ペンタエリスリトール等の３価以上のポリアルコール等挙げることができ、これらの中から１種、又はそれ以上を選び使用できる。これらのうち、加温する効率やその溶融液の溶液粘度等を考慮するとネオペンチルグリコール、１，６−ヘキサンジオール、２−エチル−２−ブチル−１，３−プロパンジオール、１−メチル−１，８−オクタンジオール、１，９−ノナンジオール、ポリテトラメチレングリコールおよび１，４−シクロヘキサンジメタノールからなる群のうち少なくとも１種以上であることが好ましい。このうち、昇華性のあるネオペンチルグリコール、１，６−ヘキサンジオール、２−エチル−２−ブチル−１，３−プロパンジオールのいずれかを用いた場合、組成ずれの問題を解決する上で効率的である。特にネオペンチルグリコールを用いる際にその効果が顕著である。
【００１２】
本発明においては、上記２０℃にて固形の多価アルコールの他に２０℃にて液状のグリコールを併用して共重合ポリエステルとすることももちろん可能である。２０℃にて液状の多価アルコールとは特に限定されないが、例えばエチレングリコール、プロピレングリコール（１，２−プロパンジオール）、１，３−プロパンジオール、１，４−ブタンジオール、２−メチル−１，３−プロパンジオール、１，５−ペンタンジオール、３−メチル−１，５−ペンタンジオール等の脂肪族グリコール、ジエチレングリコール、トリエチレングリコール、ポリエチレングリコール、ポリプロピレングリコール等のエーテルグリコール類が挙げることができ、これらの中から１種、又はそれ以上を選び使用できる。これらのうち、２０℃にて固形の多価アルコールとの相溶性等の観点からエチレングリコール、プロピレングリコール、１，３−プロパンジオール、１，４−ブタンジオール、２−メチル−１，３−プロパンジオール、１，５−ペンタンジオール、３−メチル−１，５−ペンタンジオール等の脂肪族グリコール、ジエチレングリコールから選ばれるものを用いることが好ましく、特にエチレングリコールが好ましい。
【００１３】
２０℃にて固形の多価アルコールを２０℃にて液状の多価アルコールを併用する場合、その仕込み順序は特に限定されないが、昇華性のある原料を用いる場合には２０℃にて液状の多価アルコールを仕込んだ後、２０℃にて固形の多価アルコールを溶融状態で仕込むのが最も好ましい。
【００１４】
本発明において、２０℃にて固形の多価アルコールを溶融する行程のために別途反応缶と仕込みラインにて連結された溶融釜を有する設備を用いる方が効率的ではある。
【００１５】
本発明において、反応缶の温度を７０℃〜３００℃に加温した状態で溶融液を投入することが、本発明の効果を高める上で好ましい。反応缶を冷却すると加温に時間がかかり製造効率が低下するため、或る程度加温した状態で原料を仕込むのが一般的である。かかる加温状態では前述の投入の際の投入効率が低下する問題、仕込みラインにて固化し詰まってしまう問題、グリコール組成安定化の問題が顕著であるからである。好ましい反応缶の温度は１２０℃〜２２０℃である。
【００１６】
本発明において用いることのできる多価カルボン酸としてはテレフタル酸、イソフタル酸、オルソフタル酸、ナフタレンジカルボン酸等の芳香族ジカルボン酸、コハク酸、グルタル酸、アジピン酸、アゼライン酸、セバシン酸、ドデカンジオン酸、ダイマー酸等の脂肪族ジカルボン酸、（無水）マレイン酸、フマル酸、イタコン酸、テルペン−マレイン酸付加体などの不飽和ジカルボン酸、１，４−シクロヘキサンジカルボン酸、テトラヒドロフタル酸、ヘキサヒドロイソフタル酸、１，２−シクロヘキセンジカルボン酸などの脂環族ジカルボン酸、（無水）トリメリト酸、（無水）ピロメリト酸、メチルシクロへキセントリカルボン酸等の３価以上のカルボン酸等が挙げられ、これらの中から１種または２種以上を選択し使用できる。またこれらのメチルエステルやエチルエステル等のエステル化物を用いることが出来る。
【００１７】
上記のような２０℃にて固形の多価アルコールの溶融液はエステル化反応（交換反応）の前に反応缶に投入しても良いし、その反応途中に再度添加しても良い。またそれら反応の終了後であり、重縮合反応前に投入しても良い。さらには重縮合反応終了後に解重合を行うために投入しても良い。その他の投入する原料との関係としては特に１種または２種以上の多価カルボン酸またはそのエステル化物を投入する前に当該溶融液を投入する順序が好ましい。多価カルボン酸またはそのエステル化物は通常固体状であることが多く、先に添加すると反応缶内で固化してしまい、攪拌することが困難になったり、あるいはエステル化やエステル交換反応に長時間を要し、製造効率が低下したりするからである。
【００１８】
本発明においては、２種以上の多価アルコールを投入する際、１分以上の時間を要する大スケールの製造工程においてその効果を顕著に発揮する。上限は特に限定されないが４５分以内が一般的である。
【００１９】
本発明の製造方法において、重縮合反応は真空下にて脱多価アルコール反応によって行う製造方法に適用しても良いし、常圧下で脱水反応によって行う製造方法に適用しても良い。
【００２０】
本発明の製造方法においては従来知られた重合触媒や安定剤、添加剤等を問題なく用いることが出来る。
【実施例】
【００２１】
以下本発明を実施例によりさらに詳細に説明する。なお、ポリエステル樹脂の物性値測定は以下の方法により行った。
【００２２】
ポリエステル樹脂の組成
ポリエステル樹脂を、重クロロホルム溶媒中でヴァリアン社製核磁気共鳴分析計（ＮＭＲ）ジェミニ−２００を用いて、1Ｈ−ＮＭＲ分析を行なってその積分比より決定した。
【００２３】
ポリエステル樹脂のガラス転移温度
ポリエステル樹脂サンプル５ｍｇをアルミニウム製サンプルパンに入れて密封し、セイコーインスツルメンツ（株）製示差走査熱量分析計（ＤＳＣ）ＤＳＣ−２２０を用いて、２００℃まで、昇温速度２０℃／分にて測定し、ガラス転移温度はガラス転移温度以下のベースラインの延長線とピークの立ち上がり部分からピークの頂点までの間での最大傾斜を示す接線との交点の温度で求めた。
【００２４】
ポリエステル樹脂の還元粘度
ポリエステル樹脂０．１０ｇをフェノール／テトラクロロエタン（質量比６／４）の混合溶媒２５ｃｍ3に溶かし、ウベローデ粘度管を用いて３０℃で測定した。
【００２５】
［実施例１］
攪拌機、コンデンサーを備えたステンレス製溶解釜に、粉体状のネオペンチルグリコール１８７．２ｋｇを室温にて投入し、１００℃に加温して溶融した。およそ３０分で溶解が完了した。
次いで攪拌機、溜出用コンデンサーを備えたステンレス製重合釜を１５０℃に加温し、その投入口に漏斗を取り付け、ドラム反転機を用いてエチレングリコール１３６．４ｋｇを仕込み、次いで上記の溶融液を１３分かけて投入し、攪拌を開始した。次いでテレフタル酸１６６ｋｇ、イソフタル酸６６．４ｋｇ、セバシン酸１２１．２ｋｇを仕込み、２．０ｋｇｆ／ｃｍ3の加圧下、３時間かけて２３５℃まで昇温し、水を溜出させエステル化反応を行った。エステル化反応終了後チタンテトラブトキシド０．１４ｋｇ添加して１０分攪拌後、３０分かけて６５０Ｐａまで初期減圧重合を行うと共に温度を２５５℃まで昇温し、さらにこのまま１３０Ｐａ以下で４５分間後期重合を行った。
得られたポリエステル樹脂のガラス転移温度は８℃、還元粘度０．５５ｄｌ／ｇであった。樹脂組成はテレフタル酸／イソフタル酸／セバシン酸／／エチレングリコール／ネオペンチルグリコール＝５０／１９／２９／／４１／５９（モル比）であった。
【００２６】
［実施例２］
攪拌機、コンデンサーを備えたステンレス製溶解釜と攪拌機、溜出用コンデンサーを備えたステンレス製重合釜をバルブ付き仕込みラインで連結した反応設備を用いた。溶解釜に粉体状のネオペンチルグリコール１８７．２ｋｇを室温にて投入し、１００℃に加温して溶融した。およそ３０分で溶融が完了した。次いで重合釜を１５０℃に加温し、エチレングリコール１３６．４ｋｇを仕込み、仕込みラインのバルブを解放して溶融液を５分かけて投入し、攪拌を開始した。次いでテレフタル酸１６６ｋｇ、イソフタル酸６６．４ｋｇ、セバシン酸１２１．２ｋｇを仕込み、２．０ｋｇｆ／ｃｍ3の加圧下、３時間かけて２３５℃まで昇温し、水を溜出させエステル化反応を行った。エステル化反応終了後チタンテトラブトキシド０．１４ｋｇ添加して１０分攪拌後、３０分かけて６５０Ｐａまで初期減圧重合を行うと共に温度を２５５℃まで昇温し、さらにこのまま１３０Ｐａ以下で４５分間後期重合を行った。
得られたポリエステル樹脂のガラス転移温度は８℃、還元粘度０．５５ｄｌ／ｇであった。樹脂組成はテレフタル酸／イソフタル酸／セバシン酸／／エチレングリコール／ネオペンチルグリコール＝５０／１９／２９／／４１／５９（モル比）であった。
【００２７】
［比較例１］
攪拌機、溜出用コンデンサーを備えたステンレス製重合釜の投入口に漏斗を取り付け、テレフタル酸１６６ｋｇ、イソフタル酸６６．４ｋｇ、セバシン酸１２１．２ｋｇ、エチレングリコール１３６．４ｋｇ、ネオペンチルグリコール１８７．２ｋｇをこの順番で仕込んだ。液状であるエチレングリコールまでの投入については特に問題はなかったが、粉体状のネオペンチルグリコールを投入する際、ネオペンチルグリコールが糊状になり、漏斗のところで固化して投入に１時間１２分を要した。また、多量のネオペンチルグリコールが反応缶の外部にこぼれてしまった。さらに投入中にネオペンチルグリコールが昇華して投入口の周囲に多量に付着した。次いで攪拌しながら２．０ｋｇｆ／ｃｍ3の加圧化、３時間かけて２３５℃まで昇温し、水を溜出させエステル化反応を行った。エステル化反応終了後チタンテトラブトキシド０．１４ｋｇを添加して１０分攪拌後、３０分かけて６５０Ｐａまで初期減圧重合を行うと共に温度を２５５℃まで昇温し、さらにこのまま１３０Ｐａ以下で４５分間後期重合を行った。
得られたポリエステル樹脂のガラス転移温度は１２℃、還元粘度０．４４ｄｌ／ｇであった。樹脂組成はテレフタル酸／イソフタル酸／セバシン酸／／エチレングリコール／ネオペンチルグリコール＝５０／１９／２９／／４６／５４（モル比）であった。
【産業上の利用可能性】
【００２８】
本発明は、２０℃にて固形の多価アルコールを用いて製造される共重合ポリエステルにおいてしばしば懸念されていた投入の際の投入効率が低下する問題、仕込みラインにて固化し詰まってしまう問題、グリコール組成安定化に寄与することができる。従って本発明により当該ポリエステルの製造効率とその品質を飛躍的に高めるという効果を奏するため、産業界に与える寄与が大である。